(57)【要約】      （修正有）【課題】固体高分子形燃料電池、直接液体形燃料電池、あるいは直接メタノ−ル形燃料電池、に用いる、電解質膜、並びに、それを使用した膜−電極接合体および燃料電池を提供する。【解決手段】固体高分子形燃料電池、直接液体形燃料電池、あるいは直接メタノール形燃料電池、に用いる電解質であって、該電解質は（Ａ）芳香族単位を有する高分子化合物と（Ｂ）芳香族単位がない高分子化合物と（Ｃ）プロトン伝導性基と（Ｄ）１分子当たり少なくとも２つ以上の前記プロトン伝導性基と反応しうる化合物とを含む。【選択図】なし【特許請求の範囲】
【請求項１】
固体高分子形燃料電池、直接液体形燃料電池、あるいは直接メタノール形燃料電池、に用いる、
（Ａ）芳香族単位を有する高分子化合物と
（Ｂ）芳香族単位がない高分子化合物と
（Ｃ）プロトン伝導性基と
（Ｄ）１分子当たり少なくとも２つ以上の前記プロトン伝導性基と反応しうる化合物と
を含む電解質。
【請求項２】
前記（Ａ）が、ポリスチレン、シンジオタクチックポリスチレン、ポリフェニレンエーテル、変性ポリフェニレンエーテル、ポリスルホン、ポリエーテルスルホン、ポリエーテルエーテルケトンおよびポリフェニレンサルファイド、並びに、それらの共重合体、および、それらの誘導体からなる群から選択される少なくとも１種であることを特徴とする、請求項１記載の電解質膜。
【請求項３】
前記（Ａ）が、ポリスチレン、シンジオタクチックポリスチレン、ポリフェニレンサルファイド、及びポリエチレン―ポリスチレングラフト共重合体からなる群から選択される少なくとも１種であることを特徴とする、請求項１または２のいずれかに記載の電解質膜。
【請求項４】
前記（Ｂ）が、下記一般式（１）
【化１】
2007280845.tif 000006
（式中、Ｘ1〜4は、Ｈ、ＣＨ3、Ｃｌ、Ｆ、ＯＣＯＣＨ3、ＣＮ、ＣＯＯＨ、ＣＯＯＣＨ3、及びＯＣ4Ｈ9、からなる群から選択されるいずれかであって、Ｘ1〜4は互いに独立で同一であっても異なっていてもよい）からなる高分子化合物から選択される少なくとも１種であることを特徴とする、請求項１〜３のいずれかに記載の電解質膜。
【請求項５】
前記（Ｂ）が、ポリエチレン、ポリプロピレンおよびポリメチルペンテン、及びそれらの誘導体からなる群から選択される少なくとも１種であることを特徴とする、請求項１〜４のいずれかに記載の電解質膜。
【請求項６】
前記（Ｃ）が、スルホン酸基であることを特徴とする、請求項１〜５のいずれかに記載の電解質膜。
【請求項７】
前記（Ｄ）が、多価金属を含む化合物であることを特徴とする、請求項１〜６のいずれかに記載の電解質膜。
【請求項８】
前記（Ｄ）が、前記（Ｃ）とイオン反応しうる２個以上の官能基を有する化合物であることを特徴とする、請求項１〜６のいずれかに記載の電解質膜。
【請求項９】
前記官能基が、アミノ基（−ＮＨ2）およびホスフィン基（−ＰＨ2）からなる群から選択される少なくとも１種であることを特徴とする、請求項８記載の電解質膜。
【請求項１０】
前記請求項１〜９のいずれかに記載の電解質膜を使用した膜−電極接合体。
【請求項１１】
前記請求項１〜９のいずれかに記載の電解質膜を使用した固体高分子形燃料電池、直接液体形燃料電池、あるいは直接メタノール形燃料電池。
【発明の詳細な説明】
【技術分野】
【０００１】
本発明は、固体高分子形燃料電池、直接液体形燃料電池、あるいは直接メタノ−ル形燃料電池、に用いる電解質膜、並びに、それを使用した膜−電極接合体および燃料電池、に関するものである。
【背景技術】
【０００２】
スルホン酸基などのプロトン伝導性基を含有する高分子電解質は、固体高分子形燃料電池、直接液体形燃料電池、直接メタノール形燃料電池、湿度センサー、ガスセンサー、エレクトロクロミック表示素子などの電気化学素子の原料として使用される。これらの中でも、固体高分子形燃料電池は、新エネルギー技術の柱の一つとして期待されている。高分子電解質膜を使用した固体高分子形燃料電池は、低温における作動、小型軽量化が可能などの特徴を有し、自動車などの移動体、家庭用コージェネレーションシステム、および民生用小型携帯機器などへの適用が検討されている。直接液体形燃料電池、特に、メタノールを直接燃料に使用する直接メタノール形燃料電池は、単純な構造と燃料供給やメンテナンスの容易さ、さらには高エネルギー密度化が可能などの特徴を有し、リチウムイオン二次電池代替として、携帯電話やノート型パソコンなどの民生用小型携帯機器への応用が期待されている。
【０００３】
高分子電解質膜のプロトン伝導性を上げるには、スルホン酸基に代表されるプロトン伝導性基の含有量を増やすことが好ましいが、それに伴って、実質的に水やメタノールなどに可溶となる場合があり、燃料や酸化剤の透過量が著しく増大したり、燃料電池の作動雰囲気下で高分子電解質が徐々に溶解し、所望の耐久性を満たせないという問題が有る場合もあった。
【０００４】
耐久性を向上させる方法としては、例えば、特許文献１には、燃料電池の電極反応で生じる過酸化物に対して優れた耐久性を示す電解質膜が開示されている。具体的には、過酸化物分解能を有する遷移金属類を分散配合する方法などが示されているが、これらは膜強度の低下や排水などの汚染のおそれがあり、問題が有る場合があった。また、特許文献２には、スルホン酸基を有するポリアリーレンと架橋剤がイオン架橋した構造を有する電解質膜が開示されている。しかしながら、架橋構造導入後のプロトン伝導性を確保するためには、スルホン酸基の導入量を増やす必要があり、膜強度の低下やメタノール透過量の増大を伴うなどの問題が有る場合があった。
【特許文献１】特開２００１−１１８５９１号公報。
【特許文献２】特開２００５−１８７４９５号公報。
【発明の開示】
【発明が解決しようとする課題】
【０００５】
本発明の目的は、上記問題を鑑みてなされたものであり、固体高分子形燃料電池、直接液体形燃料電池、直接メタノ−ル形燃料電池に用いる電解質膜、並びに、それを使用した膜−電極接合体および燃料電池を提供することである。
【課題を解決するための手段】
【０００６】
本発明の第１は、
「固体高分子形燃料電池、直接液体形燃料電池、あるいは直接メタノール形燃料電池、に用いる、
（Ａ）芳香族単位を有する高分子化合物と
（Ｂ）芳香族単位がない高分子化合物と
（Ｃ）プロトン伝導性基と
（Ｄ）１分子当たり少なくとも２つ以上の前記プロトン伝導性基と反応しうる化合物と
を含む電解質。」、
である。
【０００７】
この構成により、高いプロトン伝導性と燃料遮断性を発現し、耐水性や耐メタノール性などの耐久性を有する電解質膜を実現できる。
【０００８】
また、本発明は、
「前記（Ａ）が、ポリスチレン、シンジオタクチックポリスチレン、ポリフェニレンエーテル、変性ポリフェニレンエーテル、ポリスルホン、ポリエーテルスルホン、ポリエーテルエーテルケトンおよびポリフェニレンサルファイド、並びに、それらの共重合体、および、それらの誘導体からなる群から選択される少なくとも１種であることを特徴とする、電解質膜。」、
であることが好ましい。
【０００９】
芳香族単位を有する高分子化合物として、これらを使用することによって、プロトン伝導性基が導入しやすく、高いプロトン伝導性を有する電解質膜を実現できる。
【００１０】
また、本発明は、
「前記（Ａ）が、ポリスチレン、シンジオタクチックポリスチレン、ポリフェニレンサルファイド、及びポリエチレン―ポリスチレングラフト共重合体からなる群から選択される少なくとも１種であることを特徴とする、電解質膜。」、
であることが好ましい。
【００１１】
芳香族単位を有する高分子化合物として、これらを使用することによって、高いプロトン伝導性の発現と耐水性や耐メタノール性などの耐久性を有する電解質膜を実現できる。
【００１２】
また、本発明は、
「前記（Ｂ）が、下記一般式（１）
【００１３】
【化２】
2007280845.tif 000002
（式中、Ｘ1〜4は、Ｈ、ＣＨ3、Ｃｌ、Ｆ、ＯＣＯＣＨ3、ＣＮ、ＣＯＯＨ、ＣＯＯＣＨ3、及びＯＣ4Ｈ9、からなる群から選択されるいずれかであって、Ｘ1〜4は互いに独立で同一であっても異なっていてもよい）からなる高分子化合物から選択される少なくとも１種であることを特徴とする、電解質膜。」、
であることが好ましい。
【００１４】
芳香族単位がない高分子化合物として、これらを使用することによって、メタノールなどの燃料遮断性に優れた電解質膜を実現できる。
【００１５】
また、本発明は、
「前記（Ｂ）が、ポリエチレン、ポリプロピレンおよびポリメチルペンテン、及びそれらの誘導体からなる群から選択される少なくとも１種であることを特徴とする、電解質膜。」、
であることが好ましい。
【００１６】
芳香族単位がない高分子化合物として、これらを使用することによって、化学的安定性が高く、メタノールなどの燃料遮断性に優れた電解質膜を実現できる。
【００１７】
また、本発明は、
「前記（Ｃ）が、スルホン酸基であることを特徴とする、電解質膜。」、
であることが好ましい。
【００１８】
プロトン伝導性基をスルホン酸基とすることで、高いプロトン伝導性を発現できる電解質膜を実現できる。
【００１９】
また、本発明は、
「前記（Ｄ）が、多価金属を含む化合物であることを特徴とする、電解質膜。」、
であることが好ましい。
【００２０】
これによって、耐水性や耐メタノールなどの耐久性が向上した電解質膜を実現できる。
【００２１】
また、本発明は、
「前記（Ｄ）が、前記（Ｃ）とイオン反応しうる２個以上の官能基を有する化合物であることを特徴とする、電解質膜。」、
であることが好ましい。
【００２２】
これによって、耐水性や耐メタノールなどの耐久性が向上した電解質膜を実現できる。
【００２３】
また、本発明は、
「前記官能基が、アミノ基（−ＮＨ2）およびホスフィン基（−ＰＨ2）からなる群から選択される少なくとも１種であることを特徴とする、電解質膜。」、
であることが好ましい。
【００２４】
プロトン伝導性基との反応性に富み、耐水性や耐メタノールなどの耐久性が向上した電解質膜を実現できる。
【００２５】
また、本発明は、
「前記のいずれかに記載の電解質膜を使用した膜−電極接合体。」、
である。
【００２６】
また、本発明は、
「前記のいずれかに記載の電解質膜を使用した固体高分子形燃料電池、直接液体形燃料電池、あるいは直接メタノール形燃料電池。」、
であることが好ましい。
【００２７】
本発明に示す通り、本発明の電解質膜を使用した膜−電極接合体や固体高分子形燃料電池、直接液体形燃料電池、直接メタノール形燃料電池は、優れた発電特性や長期耐久性を実現でき、好ましい。
【発明の効果】
【００２８】
本発明によれば、芳香族単位を有する高分子化合物と、芳香族単位がない高分子化合物と、プロトン伝導性基と、１分子当たり少なくとも２つ以上の前記プロトン伝導性基と反応しうる化合物、を含む電解質膜は、高いプロトン伝導性と耐水性や耐メタノール性などの耐久性に優れる。さらに、これらの電解質膜を使用した固体高分子形燃料電池、直接液体形燃料電池、直接メタノール形燃料電池は高い発電特性と長期耐久性を発現しうる。
【発明を実施するための最良の形態】
【００２９】
本発明の電解質膜は、固体高分子形燃料電池、直接液体形燃料電池、直接メタノール形燃料電池、に用いる電解質膜であって、
（Ａ）芳香族単位を有する高分子化合物と
（Ｂ）芳香族単位がない高分子化合物と
（Ｃ）プロトン伝導性基と
（Ｄ）１分子当たり少なくとも２つ以上の前記プロトン伝導性基と反応しうる化合物と
を含むものである。
【００３０】
本発明の電解質膜の構成成分である（Ａ）芳香族単位を有する高分子化合物としては、例えば、ポリスチレン、シンジオタクチックポリスチレン、ポリアリールエーテルスルホン、ポリエーテルエーテルスルホン、ポリエーテルケトン、ポリエーテルケトンケトン、ポリスルホン、ポリパラフェニレン、ポリフェニレンサルファイド、ポリフェニレンエーテル、変性ポリフェニレンエーテル、ポリフェニレンスルホキシド、ポリフェニレンスルフィドスルホン、ポリフェニレンスルホン、ポリベンズイミダゾール、ポリベンゾオキサゾール、ポリベンゾチアゾール、ポリエーテルスルホン、ポリ１，４−ビフェニレンエーテルエーテルスルホン、ポリアリーレンエーテルスルホン、ポリイミド、ポリエーテルイミド、シアン酸エステル樹脂、ポリエーテルエーテルケトンなどが例示できる。また、それらの誘導体および共重合体なども本発明の範疇である。特に、他の高分子化合物成分に対する相溶性や分散性、プロトン伝導性基の導入のし易さ、電解質膜を製造する際の加工性や得られる電解質膜のハンドリング性、さらにはプロトン伝導性やメタノール遮断性、化学的・熱的安定性などを考慮すると、ポリスチレン、シンジオタクチックポリスチレン、ポリフェニレンエーテル、変性ポリフェニレンエーテル、ポリスルホン、ポリエーテルスルホン、ポリエーテルエーテルケトンおよびポリフェニレンサルファイド、並びに、それらの誘導体および共重合体からなる群から選択される少なくとも１種であることが好ましい。さらにポリスチレン、シンジオタクチックポリスチレン、ポリフェニレンサルファイド、ポリエチレン―ポリスチレングラフト共重合体からなる群から選択される少なくとも１種であることが、プロトン伝導性やメタノール等の燃料遮断性のバランスに優れており好ましい。
【００３１】
本発明の電解質膜の構成成分である（Ｂ）芳香族単位がない高分子化合物としては、例えばエチレン、プロピレン、１−ブテン、１−ペンテン、１−ヘキセン、３−メチル−１−ブテン、４−メチル−１−ペンテン、５−メチル−１−ヘプテンなどのα−オレフィンの単独重合体または共重合体などのポリオレフィン樹脂、ポリ塩化ビニル、塩化ビニル−酢酸ビニル共重合体、塩化ビニル−塩化ビニリデン共重合体、塩化ビニル−オレフィン共重合体などの塩化ビニル系樹脂、ナイロン６、ナイロン６６などのポリアミド樹脂、ポリテトラフルオロエチレン、テトラフルオロエチレン−パーフルオロアルキルビニルエーテル共重合体、テトラフルオロエチレン−エキサフルオロプロピレン共重合体、テトラフルオロエチレン−エチレン共重合体、ポリクロロトリフルオロエチレン、ポリビニリデンフルオライド、ポリビニルフルオライドなどのフッ素系樹脂などが例示できる。特に他の高分子化合物成分に対する相溶性や分散性、電解質膜を製造する際の加工性や得られる電解質膜のハンドリング性、さらにはメタノール等の燃料遮断性、化学的安定性などを考慮すると、下記一般式（１）からなる高分子化合物であることが好ましい。
【００３２】
【化３】
2007280845.tif 000003
（式中、Ｘ1〜4は、Ｈ、ＣＨ3、Ｃｌ、Ｆ、ＯＣＯＣＨ3、ＣＮ、ＣＯＯＨ、ＣＯＯＣＨ3、及びＯＣ4Ｈ9、からなる群から選択されるいずれかであって、Ｘ1〜4は互いに同一であっても異なっていてもよい）
さらに、工業的入手の容易さや得られる電解質膜の機械的特性やハンドリング性、プロトン伝導性やメタノール遮断性、化学的安定性などを考慮すると、ポリエチレン、ポリプロピレンおよびポリメチルペンテン、並びに、それらの誘導体からなる群から選択される少なくとも１種であることが好ましい。
【００３３】
本発明の電解質膜において、（Ａ）芳香族単位を有する高分子化合物と（Ｂ）芳香族単位がない高分子化合物との混合比は、（Ａ）と（Ｂ）の重量の総和１００重量％に対して、（Ａ）が１０重量％〜７０重量％、（Ｂ）が９０重量％〜３０重量％であることが好ましい。（Ａ）が１０重量％よりも少ないと、プロトン伝導性基を導入可能な芳香族単位が少なくなり、所望のプロトン伝導性を発現しにくくなる恐れがある。一方、（Ａ）が７０重量％よりも多い、即ち（Ｂ）が３０重量％よりも少ない場合は、電解質膜の水やメタノールに対する膨潤抑制効果が不充分となり、所望の燃料（水素、メタノールなど）遮断性や酸化剤遮断性を発現しない恐れがある。
【００３４】
本発明において、（Ａ）芳香族単位を有する高分子化合物と（Ｂ）芳香族単位がない高分子化合物の混合方法は、任意のものが選択可能である。例えば、共通の良溶媒が存在する場合には、（Ａ）と（Ｂ）を所定の重量比となるように混合した後、良溶媒に混合させる方法が、また、（Ａ）と（Ｂ）の良溶媒が異なる場合であっても、（Ａ）、（Ｂ）それぞれの良溶媒が混合可能である場合には、それぞれの溶液を所定の重量比となるように混合することができる。前記方法に従って（Ａ）と（Ｂ）が所定の重量比で溶解した高分子溶液が作製できる場合には、キャスト法によって製膜することで、本発明の電解質膜の前駆体となりうる複合高分子フィルムを作製することができる。
【００３５】
また、（Ａ）芳香族単位を有する高分子化合物と（Ｂ）芳香族単位がない高分子化合物がともに熱可塑性の場合には、（Ａ）、（Ｂ）が互いに溶融する温度にした押出機や混練機を使用して混合することが可能である。これらはインフレーション法、Ｔダイ法などの溶融押出成形、カレンダー法、切削法、エマルション法、ホットプレス法、などの公知の方法でフィルム化することができ、本発明の電解質膜の前駆体となりうる複合高分子フィルムを作製することができる。
【００３６】
また通常用いられる各種添加剤、例えば本来相溶性はよい系であるがいっそうの相溶性向上のための相溶化剤、樹脂劣化防止のための酸化防止剤、フィルムとしての成型加工における取り扱いを向上するための帯電防止剤や滑剤などは、電解質膜としての加工や性能に影響を及ぼさなければ適宜用いることも可能である。
【００３７】
本発明の電解質膜の構成成分である（Ｃ）プロトン伝導性基としては、含水状態でプロトンを解離するものであれば使用可能である。例えば、スルホン酸基、リン酸基、ホスホン酸基、カルボン酸基、フェノール性水酸基などが例示できるが、これらのみに限定されるものではない。特にプロトン伝導性基の導入のし易さや得られる電解質のプロトン伝導性などを考慮すると、スルホン酸基であることが好ましい。
【００３８】
本発明の電解質膜において、スルホン酸基の導入は公知のスルホン化方法に従って実施することができる。例えば、有機溶媒存在下で（Ａ）芳香族単位を有する高分子化合物と、スルホン化剤を接触させることで、スルホン酸基を導入方法が例示できる。このとき、（Ａ）芳香族単位を有する高分子化合物とスルホン化剤の接触は、前記（Ａ）の均一溶液中で行ってもよいし、（Ａ）と（Ｂ）からなる複合高分子フィルムをスルホン化剤を含む有機溶媒に浸漬して接触させても良い。本発明で使用可能なスルホン化剤としては、例えば、クロロスルホン酸、発煙硫酸、三酸化硫黄、三酸化硫黄−トリエチルフォスフェート、濃硫酸、トリメチルシリルクロロサルフェートなどの公知のスルホン化剤が例示でき好ましい。工業的入手の容易さやスルホン酸基の導入の容易さや得られる電解質膜の特性を考慮すると、クロロスルホン酸であるが好ましい。
【００３９】
本発明の電解質膜の構成成分である（Ｄ）１分子当たり少なくとも２つ以上の前記プロトン伝導性基と反応しうる化合物としては、多価金属を含む化合物や、プロトン伝導性官能基のアニオン性基とイオン反応しうる２個以上の官能基を有する化合物であることが好ましい。これらは異なる分子に存在するプロトン伝導性基と反応しうるため、電解質膜に架橋構造を導入することが可能となる。これによって、耐水性や耐メタノール性、耐酸化性などに代表される化学的安定性、水やメタノールなどに対する膨潤抑制に伴うメタノール等の燃料遮断性、耐熱性や機械的物性などを向上させることができる。
【００４０】
前記多価金属としては、マグネシウム（Ｍｇ）、カルシウム（Ｃａ）、ストロンチウム（Ｓｒ）、バリウム（Ｂａ）、亜鉛（Ｚｎ）、銅（Ｃｕ）、アルミニウム（Ａｌ）、ガリウム（Ｇａ）、インジウム（Ｉｎ）、イットリウム（Ｙ）、ランタン（Ｌａ）、チタン（Ｔｉ）、ジルコニウム（Ｚｒ）及びハフニウム（Ｈｆ）よりなる群から選択される少なくとも１種であることが、工業的入手の容易さやその効果などから好ましく、多価金属を含む化合物としては、これらの水酸化物、酢酸塩、アセチルアセトナート塩、イソプロポキシ塩などのアルコキシ塩などを用いることが、プロトン伝導性基との反応性の点から好ましい。
【００４１】
前記プロトン伝導性基とイオン反応しうる２個以上の官能基を有する化合物としては、前記官能基として、アミノ基（−ＮＨ2）およびホスフィン基（−ＰＨ2）からなる群から選択される少なくとも１種であることが、プロトン伝導性基との反応性やその効果などから好ましい。例えば、エチレンジアミン、プロパンジアミン、ブタンジアミン、ペンタンジアミン、ヘキサンジアミン、オクタンジアミン、デカンジアミン、ドデカンジアミン、トリスアミノエチルアミン、トリスアミノプロピルアミン、トリスアミノブチルアミン、トリスアミノオクチルアミン、ｐ−フェニレンジアミン、ｍ−フェニレンジアミン、４，４’−オキシジアニリン、１，２−ジアミノプロパン、ビス（３−アミノプロピル）エーテル、１，２−ビス（３−アミノプロピルオキシ）エタン、１，３−ビス（３−アミノプロピルオキシ）−２，２−ジメチルプロパン、α，ω―ビス（３−アミノプロピル）ポリオキシエチレングリコールなどの１級アミノ基を有する化合物などが例示できる。
【００４２】
また、Ｎ，Ｎ’−ジメチルエチレンジアミン、Ｎ，Ｎ’−ジメチルプロパンジアミン、Ｎ，Ｎ’−ジメチルブタンジアミン、Ｎ，Ｎ’−ジメチルペンタンジアミン、Ｎ，Ｎ’−ジメチルヘキサンジアミン、Ｎ，Ｎ’−ジメチルオクタンジアミン、Ｎ，Ｎ’−ジメチルデカンジアミン、Ｎ，Ｎ’−ジメチルドデカンジアミン、Ｎ，Ｎ’−ジメチルトリスアミノエチルアミン、Ｎ，Ｎ’−ジメチルトリスアミノプロピルアミン、Ｎ，Ｎ’−ジメチルトリスアミノブチルアミン、Ｎ，Ｎ’−ジメチルトリスアミノオクチルアミン、Ｎ，Ｎ’−ジメチル−ｐ−フェニレンジアミン、Ｎ，Ｎ’−ジメチル−ｍ−フェニレンジアミン、Ｎ，Ｎ’−ジメチル−４，４’−オキシジアニリン、１，３−ジ（４−ピペリジル）プロパンなどの２級アミノ基を有する化合物などが例示できる。
【００４３】
また、Ｎ，Ｎ，Ｎ’，Ｎ’−テトラメチルエチレンジアミン、Ｎ，Ｎ，Ｎ’，Ｎ’−テトラメチルプロパンジアミン、Ｎ，Ｎ，Ｎ’，Ｎ’−テトラメチルブタンジアミン、Ｎ，Ｎ，Ｎ’，Ｎ’−テトラメチルペンタンジアミン、Ｎ，Ｎ，Ｎ’，Ｎ’−テトラメチルヘキサンジアミン、Ｎ,Ｎ,Ｎ’，Ｎ’−テトラメチルオクタンジアミン、Ｎ，Ｎ，Ｎ’，Ｎ’−テトラメチルデカンジアミン、Ｎ，Ｎ，Ｎ’，Ｎ’−テトラメチルドデカンジアミン、Ｎ，Ｎ，Ｎ’,Ｎ’−テトラメチルトリスアミノエチルアミン、Ｎ，Ｎ，Ｎ’，Ｎ’−テトラメチルトリスアミノプロピルアミン、Ｎ，Ｎ，Ｎ’，Ｎ’−テトラメチルトリスアミノブチルアミン、Ｎ，Ｎ，Ｎ’，Ｎ’−テトラメチルトリスアミノオクチルアミン、Ｎ，Ｎ，Ｎ’，Ｎ’−テトラメチル−ｐ−フェニレンジアミン、Ｎ，Ｎ，Ｎ’，Ｎ’−テトラメチル−ｍ−フェニレンジアミン、Ｎ，Ｎ，Ｎ’，Ｎ’−テトラメチル−４，４’−オキシジアニリン、Ｎ，Ｎ，Ｎ’，Ｎ’−テトラエチルエチレンジアミン、Ｎ，Ｎ，Ｎ’，Ｎ’−テトラエチルプロパンジアミン、Ｎ，Ｎ，Ｎ’，Ｎ’−テトラエチルブタンジアミン、Ｎ，Ｎ，Ｎ’，Ｎ’−テトラエチルペンタンジアミン、Ｎ，Ｎ，Ｎ’，Ｎ’−テトラエチルヘキサンジアミン、Ｎ，Ｎ，Ｎ’，Ｎ’−テトラエチルオクタンジアミン、Ｎ，Ｎ，Ｎ’，Ｎ’−テトラエチルデカンジアミン、Ｎ，Ｎ，Ｎ’，Ｎ’−テトラエチルドデカンジアミン、Ｎ，Ｎ，Ｎ’，Ｎ’−テトラエチルトリスアミノエチルアミン、Ｎ，Ｎ，Ｎ’，Ｎ’−テトラエチルトリスアミノプロピルアミン、Ｎ，Ｎ，Ｎ’，Ｎ’−テトラエチルトリスアミノブチルアミン、Ｎ，Ｎ，Ｎ’，Ｎ’−テトラエチルトリスアミノオクチルアミン、Ｎ，Ｎ，Ｎ’，Ｎ’−テトラエチル−ｐ−フェニレンジアミン、Ｎ，Ｎ，Ｎ’，Ｎ’−テトラエチル−ｍ−フェニレンジアミン、Ｎ，Ｎ，Ｎ’，Ｎ’−テトラエチル−４，４’−オキシジアニリン、などの３級アミノ基を有する化合物などが例示できる。
【００４４】
また、ジメチルアミノエチルアミン、エチルアミノエチルアミン、ジエチルアミノエチルアミン、メチルアミノプロピルアミン、ジメチルアミノプロピルアミン、ジエチルアミノプロピルアミン、ラウリルアミノプロピルアミン、Ｎ−アミノエチルピペリジン、Ｎ−アミノプロピルピペリジン、Ｎ−アミノエチルモルフォリン、Ｎ−アミノプロピルモルフォリン、イミノビスプロピルアミン、メチルイミノビスプロピルアミン、Ｎ，Ｎ，Ｎ’，Ｎ’，Ｎ’’−ペンタメチルジエチレントリアミンなどの複数の異なる級のアミノ基を有する化合物などが例示できる。
【００４５】
本発明において、（Ｄ）１分子当たり少なくとも２つ以上の前記プロトン伝導性基と反応しうる化合物の添加量は、電解質膜中のプロトン伝導性基１００ｍｏｌ％に対し、前記（Ｄ）が反応して消費するプロトン伝導性基が１ｍｏｌ％〜８０ｍｏｌ％の範囲であることが好ましい。（Ｄ）の量が前記範囲よりも少ない場合、その添加効果が充分発現しない恐れがある。また、（Ｄ）の量が前記範囲よりも多い場合、プロトン伝導性基の大半が（Ｄ）との反応で消費され、プロトン伝導性が低下する恐れがある。
【００４６】
本発明における（Ｄ）１分子当たり少なくとも２つ以上の前記プロトン伝導性基と反応しうる化合物の添加方法は、所定濃度の前記（Ｄ）の均一溶液に、（Ａ）芳香族単位を有する高分子化合物と、（Ｂ）芳香族単位がない高分子化合物と、（Ｃ）プロトン伝導性基、とからなる電解質膜を浸漬するのが好ましい。
【００４７】
本発明の電解質膜のイオン交換容量は、好ましくは０．２〜５．０ミリ当量／ｇ、より好ましくは０．５〜３．０ミリ当量／ｇである。イオン交換容量が前記範囲よりも小さい場合は、所望のプロトン伝導性が発現しない恐れがある。また、前記範囲よりも大きい場合は、水やメタノールなどに対する膨潤を充分抑制することができないばかりでなく、これらで劣化あるいは溶解する恐れが生じる。
【００４８】
つぎに、本発明の電解質膜を使用した膜−電極接合体および固体高分子形燃料電池（直接液体形燃料電池、直接メタノール形燃料電池）について、一例として、図面を引用して説明する。
【００４９】
図１は、本発明の電解質膜を使用した固体高分子形燃料電池（直接液体形燃料電池、直接メタノール形燃料電池）の要部断面図である。
【００５０】
これは、電解質膜１と、電解質膜１に接触する触媒層２、触媒層２に接触する拡散層３、さらにその外側にセパレーター５が配置され、固体高分子形燃料電池（直接液体形燃料電池、直接メタノール形燃料電池）のセルが構成される。セパレーター５には、燃料ガスまたは液体（メタノール水溶液など）、並びに、酸化剤を送り込むための５が形成されている。
【００５１】
一般的に、電解質膜１に触媒層２を接合したものや、電解質膜１に触媒層２と拡散層３を接合したものは、膜−電極接合体（以下、ＭＥＡと表記）といわれ、固体高分子形燃料電池（直接液体形燃料電池、直接メタノール形燃料電池）の基本部材として使用される。
【００５２】
ＭＥＡを作製する方法は、従来検討されている、パーフルオロカーボンスルホン酸からなる高分子電解質膜やその他の炭化水素系高分子電解質膜（例えば、スルホン化ポリエーテルエーテルケトン、スルホン化ポリエーテルスルホン、スルホン化ポリスルホン、スルホン化ポリイミド、スルホン化ポリフェニレンサルファイドなど）で行われる公知の方法が適用可能である。
【００５３】
ＭＥＡの具体的作製方法の一例を下記に示すが、本発明はこれに限定されるものではない。
【００５４】
触媒層２の形成は、高分子電解質の溶液あるいは分散液に、金属担持触媒を分散させて、触媒層形成用の分散溶液を調合する。この分散溶液をポリテトラフルオロエチレンなどの離型フィルム上にスプレーで塗布して分散溶液中の溶媒を乾燥・除去し、離型フィルム上に所定の触媒層２を形成させる。この離型フィルム上に形成した触媒層２を電解質膜１の両面に配置し、所定の加熱・加圧条件下でホットプレスし、電解質膜１と触媒層２を接合し、離型フィルムをはがすことによって、電解質膜１の両面に触媒層２が形成されたＭＥＡが作製できる。また、前記分散溶液をコーターなどを用いて拡散層３上に塗工して、分散溶液中の溶媒を乾燥・除去し、拡散層３上に触媒層２が形成された触媒担持ガス拡散電極を作製し、電解質膜１の両側にその触媒担持ガス拡散電極の触媒層２側を配置し、所定の加熱・加圧条件下でホットプレスすることによって、電解質膜１の両面に触媒層２と拡散層３とが形成されたＭＥＡが製造できる。前記触媒担持ガス拡散電極には、市販のガス拡散電極（米国Ｅ−ＴＥＫ社製、など）を使用しても構わない。
【００５５】
前記高分子電解質の溶液としては、パーフルオロカーボンスルホン酸高分子化合物のアルコール溶液（アルドリッチ社製ナフィオン（登録商標）溶液など）やスルホン化された芳香族高分子化合物（例えば、スルホン化ポリエーテルエーテルケトン、スルホン化ポリエーテルスルホン、スルホン化ポリスルホン、スルホン化ポリイミド、スルホン化ポリフェニレンサルファイドなど）の有機溶媒溶液などが使用できる。前記金属担持触媒としては、高比表面積の導電性粒子が担体として使用可能であり、例えば活性炭、カーボンブラック、ケッチェンブラック、バルカン、カーボンナノホーン、フラーレン、カーボンナノチューブなどの炭素材料が例示できる。金属触媒としては、燃料の酸化反応および酸素の還元反応を促進するものであれば使用可能であり、燃料極と酸化剤極で同じであっても異なっていても構わない。例えば、白金、ルテニウムなどの貴金属あるいはそれらの合金などが例示でき、それらの触媒活性の促進や、反応副生物による被毒を抑制するための助触媒を添加しても構わない。前記触媒層形成用の分散溶液は、スプレーで塗布したり、コーターで塗工しやすい粘度に調整するため、水や有機溶媒で適宜希釈しても構わない。また、必要に応じて触媒層２に撥水性を付与するため、テトラフルオロエチレンなどのフッ素系化合物を混合してもよい。前記拡散層３としては、カーボンクロスやカーボンペーパーなどの多孔質の導電性材料が使用可能である。これらは燃料や酸化剤の拡散性や反応副生物や未反応物質の排出性を促進するため、テトラフルオロエチレンなどで被覆して撥水性を付与したものを使用するのが好ましい。また、電解質膜１と触媒層２との間に必要に応じて前述したような高分子電解質からなる接着層を設けてもよい。電解質膜１と触媒層２を加熱・加圧条件下でホットプレスする条件は、使用する高分子電解質膜１や触媒層２に含まれる高分子電解質の種類に応じて適宜設定する必要がある。一般的には、電解質膜や高分子電解質の熱劣化や熱分解温度以下であって、電解質膜１あるいは高分子電解質のガラス転移点や軟化点以上の温度、さらには電解質膜１および高分子電解質のガラス転移点や軟化点以上の温度条件下で実施するのが好ましい。加圧条件としては、概ね０．１ＭＰａ〜２０ＭＰａの範囲であることが、電解質膜１と触媒層２が充分に接触するとともに、使用材料の著しい変形にともなう特性低下がなく好ましい。特にＭＥＡが電解質膜１と触媒層２とからのみ形成される場合は、拡散層３を触媒層２の外側に配置して特に接合することなく接触させるのみで使用しても構わない。
【００５６】
上記のような方法で得られたＭＥＡを、燃料ガスまたは液体、並びに、酸化剤を送り込む流路５が形成された一対のセパレーター４などの間に挿入することにより、本発明の電解質膜からなる固体高分子形燃料電池（直接液体形燃料電池、直接メタノール形燃料電池）が得られる。これに燃料ガスまたは液体として、水素を主たる成分とするガスや、メタノールを主たる成分とするガスまたは液体を、酸化剤として、酸素を含むガス（酸素あるいは空気）を、それぞれ別個の流路５より、拡散層３を経由して触媒層２に供給することにより、固体高分子形燃料電池は発電する。このとき燃料として含水素液体を使用する場合には直接液体形燃料電池となるし、メタノールを使用する場合には直接メタノール形燃料電池となる。
【００５７】
前記セパレーター４としてはカーボングラファイトやステンレス鋼の導電性材料のものが使用できる。特にステンレス鋼などの金属製材料を使用する場合は、耐腐食性の処理を施していることが好ましい。
【００５８】
本発明の固体高分子形燃料電池を単独で、あるいは複数積層して、スタックを形成し、使用することや、それらを組み込んだ燃料電池システムとすることもできる。
【００５９】
さらに、本発明の電解質膜を使用した直接メタノール形燃料電池について、一例として、図面を引用して説明する。
【００６０】
図２は、本発明の電解質膜からなる直接メタノール形燃料電池の要部断面図である。上記方法で得られたＭＥＡ６が、燃料（メタノールあるいはメタノール水溶液）充填部８や供給部８を有する燃料（メタノールあるいはメタノール水溶液）タンク７の両側に必要数が平面状に配置される。さらにその外側には、酸化剤流路１０が形成された支持体９が配置され、これらに狭持されることによって、直接メタノール形燃料電池のセル、スタックが構成される。
【００６１】
前記の例以外にも、本発明の電解質膜は、特開２００１−３１３０４６号公報、特開２００１−３１３０４７号公報、特開２００１−９３５５１号公報、特開２００１−９３５５８号公報、特開２００１−９３５６１号公報、特開２００１−１０２０６９号公報、特開２００１−１０２０７０号公報、特開２００１−２８３８８８号公報、特開２０００−２６８８３５号公報、特開２０００−２６８８３６号公報、特開２００１−２８３８９２号公報などで公知になっている直接メタノール形燃料電池の電解質膜として、使用可能である。
【実施例】
【００６２】
以下、実施例により本発明をさらに具体的に説明するが、本発明はこれらの実施例によって何ら限定されるものではなく、その要旨を変更しない範囲において適宜変更可能である。
【００６３】
（実施例１）
＜高分子フィルムの調製＞
芳香族単位を有する高分子化合物としてポリフェニレンサルファイド（大日本インキ化学工業株式会社製、ＬＤ１０ｐ１１）、芳香族単位がない高分子化合物として高密度ポリエチレン（三井化学株式会社製、ＨＩ−ＺＥＸ  ３３００Ｆ）を使用した。
【００６４】
ポリフェニレンサルファイドのペレット３０重量部、高密度ポリエチレンのペレット７０重量部とをドライブレンドした。ドライブレンドしたペレット混合物を、スクリュー温度２９０℃、Ｔダイ温度２９０℃の条件で、Ｔダイをセットした二軸押出機により、溶融押出成形し、高分子フィルムを得た（高分子フィルム中に高密度ポリエチレンを７０重量％含有する）。
【００６５】
＜電解質膜の調製＞
ガラス容器に、ジクロロメタン９０５ｇ、クロロスルホン酸９．０ｇを秤量し、１重量％のクロロスルホン酸溶液を調製した。前記高分子フィルムを２．１ｇ秤量し、前記クロロスルホン酸溶液に浸漬し、２５℃で２０時間、放置した。室温で２０時間放置後に、高分子フィルムを回収し、イオン交換水で中性になるまで洗浄した。
【００６６】
洗浄後の高分子フィルムを２３℃に調温した恒温恒湿器内で、相対湿度９８％、８０％、６０％および５０％の湿度調節下で、それぞれ３０分間放置してフィルムを乾燥し、プロトン伝導性基としてスルホン酸基が導入された電解質膜を得た。
【００６７】
＜ヘキサメチレンジアミン処理＞
１分子当たり少なくとも２つ以上のプロトン伝導性基と反応しうる化合物としてヘキサメチレンジアミン(和光純薬社製、試薬)を使用した。
【００６８】
０．００１重量％のヘキサメチレンジアミン水溶液を調製し、上記方法で得られた電解質膜を室温で２４時間浸漬した。このとき、電解質膜のスルホン酸基に対するヘキサメチレンジアミンのアミン濃度を１０ｍｏｌ％とした。所定時間経過後、電解質膜を回収し、イオン交換水で洗浄した。
【００６９】
洗浄後の電解質膜を２３℃に調温した恒温恒湿器内で、相対湿度９８％、８０％、６０％および５０％の湿度調節下で、それぞれ３０分間放置して乾燥し、本発明の電解質膜を得た。
【００７０】
＜イオン交換容量の測定方法＞
電解質膜（約１０ｍｍ×４０ｍｍ）を２５℃での塩化ナトリウム飽和水溶液２０ｍＬに浸漬し、ウォ−タ−バス中で６０℃、３時間イオン交換反応させた。２５℃まで冷却し、次いで膜をイオン交換水で充分に洗浄し、塩化ナトリウム飽和水溶液および洗浄水をすべて回収した。この回収した溶液に、指示薬としてフェノ−ルフタレイン溶液を加え、０．０１Ｎの水酸化ナトリウム水溶液で中和滴定し、イオン交換容量を算出した。結果を表１に示す。
【００７１】
【表１】
2007280845.tif 000004
＜プロトン伝導度の測定方法＞
イオン交換水中に保管した電解質膜（約１０ｍｍ×４０ｍｍ）を取り出し、電解質膜表面の水をろ紙で拭き取った。２極非密閉系のポリテトラフルオロエチレン製のセルに電解質膜を設置し、さらに白金電極を電極間距離３０ｍｍとなるように、膜表面（同一側）に設置した。２３℃での膜抵抗を、交流インピ−ダンス法（周波数：４２Ｈｚ〜５ＭＨｚ、印可電圧：０．２Ｖ、日置電機製ＬＣＲメ−タ−  ３５３１Ｚ  ＨＩＴＥＳＴＥＲ）により測定し、プロトン伝導度を算出した。結果を表１に示す。
【００７２】
＜メタノ−ル遮断性の測定方法＞
２５℃の環境下で、ビ−ドレックス社製膜透過実験装置（ＫＨ−５ＰＳ）を使用して、電解質膜でイオン交換水と６４重量％のメタノ−ル水溶液を隔離した。所定時間（２時間）経過後にイオン交換水側に透過したメタノ−ルを含む溶液を採取し、ガスクロマトグラフ（島津製作所製ガスクロマトグラフィ−ＧＣ−２０１０）で透過したメタノ−ル量を定量した。この定量結果から、メタノ−ル透過速度を求め、メタノ−ル透過係数を算出した。メタノ−ル透過係数は、以下の数式１にしたがって算出した。結果を表１に示す。
【００７３】
【数１】
2007280845.tif 000005
＜耐メタノール耐久性試験＞
上記方法で得られた電解質膜を６４重量％メタノール水溶液に浸漬し、６０℃のオーブン中に静置した。所定時間経過後、電解質膜を回収し、イオン交換水で洗浄した。
【００７４】
洗浄後の電解質膜を２３℃に調温した恒温恒湿器内で、相対湿度９８％、８０％、６０％および５０％の湿度調節下で、それぞれ３０分間放置して乾燥し、膜重量とイオン交換容量を測定した。浸漬時間と膜重量保持率の関係を図３に、浸漬時間とイオン交換容量の関係を図４に示す。
【００７５】
（実施例２）
電解質膜のスルホン酸基に対するヘキサメチレンジアミンのアミン濃度を２０ｍｏｌ％とした以外は、実施例１と同様にした。
【００７６】
（比較例１）
電解質膜として、デュポン社製ナフィオン（登録商標）１１５を使用した。この電解質膜にはヘキサメチレンジアミン処理を施さなかった。各種特性は実施例１と同様にした。
【００７７】
表１の実施例１〜２と比較例１との比較より、本発明の電解質膜は公知の燃料電池用電解質膜と同オーダーのプロトン伝導性を発現し、燃料電池用の電解質膜として有用であることが示された。さらに、メタノール透過係数は公知のものに対して低く、高いメタノール遮断性を有し、直接メタノール形燃料電池用の電解質膜として有用であることが示された。
【００７８】
図３の実施例１〜２と比較例１との比較より、本発明の電解質膜は６４重量％メタノール水溶液浸漬下において、高い膜重量保持率を示し、耐メタノール性に優れ、直接メタノール形燃料電池用の電解質膜として有用であることが示された。
【００７９】
図４より、本発明の電解質膜は６４重量％メタノール水溶液浸漬下において、イオン交換容量の低下がなく、耐メタノール性に優れ、直接メタノール形燃料電池用の電解質膜として有用であることが示された。
【図面の簡単な説明】
【００８０】
【図１】本発明の固体高分子形燃料電池（直接メタノール形燃料電池）の要部断面図である。
【図２】本発明の直接メタノール形燃料電池の要部断面図である。
【図３】本発明の電解質膜の６４重量％メタノール水溶液浸漬時間と膜重量保持率の関係である。
【図４】本発明の電解質膜の６４重量％メタノール水溶液浸漬時間とイオン交換容量の関係である。
【符号の説明】
【００８１】
１  電解質膜
２  触媒層
３  拡散層
４  セパレーター
５  流路
６  膜−電極接合体（ＭＥＡ）
７  燃料タンク
８  燃料充填部
９  支持体
１０  酸化剤流路
【図１】
2007280845.tif 000007
【図２】
2007280845.tif 000008
【図３】
2007280845.tif 000009
【図４】
2007280845.tif 000010